"チタン、マグネシウム、ハロゲンおよび下記一般式1;R1nX=CCOOR2COOR31式中、R1は、水素原子、ハロゲン原子、炭素数1~20の直鎖状アルキル基、炭素数3~20の分岐アルキル基、ビニル基、炭素数3~20の直鎖状アルケニル基あるいは分岐アルケニル基、炭素数1~20の直鎖状ハロゲン置換アルキル基、炭素数3~20の分岐ハロゲン置換アルキル基、炭素数2~20の直鎖状ハロゲン置換アルケニル基、炭素数3~20の分岐ハロゲン置換アルケニル基、炭素数3~20のシクロアルキル基、炭素数3~20のシクロアルケニル基、炭素数3~20のハロゲン置換シクロアルキル基、炭素数3~20のハロゲン置換シクロアルケニル基、炭素数6~24の芳香族炭化水素基、炭素数6~24のハロゲン置換芳香族炭化水素基、結合末端が炭素原子である炭素数2~24の窒素原子含有炭化水素基、結合末端が炭素原子である炭素数2~24の酸素原子含有炭化水素基、結合末端が炭素原子である炭素数2~24のリン含有炭化水素基、または炭素数1~24のケイ素含有炭化水素基を示し、複数のR1は同一であっても異なっていてもよく、また、互いに結合して環を形成してもよい。nは1~3の整数であり、XはSi,N,Pのいずれかである。R2およびR3は、炭素数1~20の直鎖状アルキル基、炭素数3~20の分岐アルキル基、ビニル基、炭素数3~20の直鎖状アルケニル基あるいは分岐アルケニル基、炭素数1~20の直鎖状ハロゲン置換アルキル基、炭素数3~20の分岐ハロゲン置換アルキル基、炭素数2~20の直鎖状ハロゲン置換アルケニル基、炭素数3~20の分岐ハロゲン置換アルケニル基、炭素数3~20のシクロアルキル基、炭素数3~20のシクロアルケニル基、炭素数3~20のハロゲン置換シクロアルキル基、炭素数3~20のハロゲン置換シクロアルケニル基、炭素数6~24の芳香族炭化水素基、炭素数6~24のハロゲン置換芳香族炭化水素基、結合末端が炭素原子である炭素数2~24の窒素原子含有炭化水素基、結合末端が炭素原子である炭素数2~24の酸素原子含有炭化水素基、結合末端が炭素原子である炭素数2~24のリン含有炭化水素基、または炭素数1~24のケイ素含有炭化水素基を示し、同一または異なっていてもよい。但し、R1~R3における該炭素数2~24の窒素原子含有炭化水素基は、結合末端がC=N基であるもの、該炭素数2~24の酸素原子含有炭化水素基は、結合末端がカルボニル基であるもの、該炭素数2~24のリン含有炭化水素基は、結合末端がC=P基であるものをそれぞれ除く。で表わされる化合物を含有するオレフィン類重合用固体触媒成分。前記一般式1中のR1が、水素原子、ハロゲン原子、炭素数1~12の直鎖状アルキル基、炭素数3~12の分岐アルキル基、ビニル基、炭素数3~12の直鎖状アルケニル基あるいは分岐アルケニル基、炭素数1~12の直鎖状ハロゲン置換アルキル基、炭素数3~12の分岐ハロゲン置換アルキル基、炭素数2~12の直鎖状ハロゲン置換アルケニル基、炭素数3~12の分岐ハロゲン置換アルケニル基、炭素数3~12のシクロアルキル基、炭素数3~12のシクロアルケニル基、炭素数3~12のハロゲン置換シクロアルキル基、炭素数3~12のハロゲン置換シクロアルケニル基、または炭素数6~12の芳香族炭化水素基であることを特徴とする請求項1記載のオレフィン類重合用固体触媒成分。前記一般式1中のR2およびR3が、炭素数1~12の直鎖状アルキル基、炭素数3~12の分岐アルキル基、ビニル基、炭素数3~12の直鎖状アルケニル基あるいは分岐アルケニル基、炭素数1~12の直鎖状ハロゲン置換アルキル基、炭素数3~12の分岐ハロゲン置換アルキル基、炭素数2~12の直鎖状ハロゲン置換アルケニル基、炭素数3~12の分岐ハロゲン置換アルケニル基、炭素数3~12のシクロアルキル基、炭素数3~12のシクロアルケニル基、炭素数3~12のハロゲン置換シクロアルキル基、炭素数3~12のハロゲン置換シクロアルケニル基、または炭素数6~12の芳香族炭化水素基であることを特徴とする請求項1または2記載のオレフィン類重合用固体触媒成分。I請求項1~3のいずれか1項に記載のオレフィン類重合用固体触媒成分、II下記一般式2;R4pAlQ3-p2式中、R4は炭素数1~6のアルキル基を示し、複数個ある場合は同一でも異なってもよく、Qは水素原子、炭素数1~6のアルコキシ基あるいはハロゲン原子を示し、pは0<p≦3の実数である。で表される有機アルミニウム化合物、およびIII外部電子供与性化合物から形成されることを特徴とするオレフィン類重合用触媒。前記IIIの外部電子供与性化合物が、下記一般式3;R5qSiOR64-q3式中、R5は炭素数1~12のアルキル基、ビニル基、炭素数3~12のアルケニル基、炭素数3~12のシクロアルキル基あるいはシクロアルケニル基、炭素数6~15の芳香族炭化水素基、あるいは置換基を有する芳香族炭化水素基のいずれかで、同一または異なっていてもよい。R6は炭素数1~4のアルキル基、ビニル基、炭素数3~12のアルケニル基、炭素数3~6のシクロアルキル基、炭素数6~12の芳香族炭化水素基、および置換基を有する炭素数7~12の芳香族炭化水素基を示し、同一または異なっていてもよい。qは0≦q≦3の整数である。で表される有機ケイ素化合物および下記一般式4;R7R8NsSiR94-s4式中、R7とR8は水素原子、炭素数1~20のアルキル基、ビニル基、炭素数3~20のアルケニル基、炭素数3~20のシクロアルキル基あるいはシクロアルケニル基、または炭素数6~20のアリール基を示し、水素原子、炭素数1~20のアルキル基、ビニル基、炭素数3~20のアルケニル基、炭素数3~20のシクロアルキル基あるいはシクロアルケニル基、または炭素数6~20のアリール基を示し、同一であっても異なってもよく、互いに結合して環を形成してもよい。R9は炭素数1~20のアルキル基、ビニル基、炭素数3~12のアルケニル基、炭素数1~20のアルコキシ基、ビニルオキシ基、炭素数3~20のアルケニルオキシ基、炭素数3~20のシクロアルキル基あるいはシクロアルキルオキシ基、または炭素数6~20のアリール基あるいはアリールオキシ基を示し、R9が複数ある場合、複数のR9は同一でも異なってもよい。sは1から3の整数である。で表されるアミノシラン化合物から選択される少なくとも1種または2種以上であることを特徴とする請求項4記載のオレフィン類重合用触媒。前記IIIの外部電子供与性化合物が、フェニルトリメトキシシラン、n-ブチルトリメトキシシラン、シクロペンチルトリメトキシシラン、シクロヘキシルトリメトキシシラン、フェニルトリエトキシシラン、n-ブチルトリエトキシシラン、シクロペンチルトリエトキシシラン、シクロヘキシルトリエトキシシラン、t-ブチルメチルジメトキシシラン、t-ブチルエチルジメトキシシラン、ジイソプロピルジメトキシシラン、ジイソブチルジメトキシシラン、ジイソペンチルジメトキシシラン、ジフェニルジメトキシシラン、ジシクロペンチルジメトキシシラン、シクロヘキシルメチルジメトキシシラン、シクロヘキシルシクロペンチルジメトキシシラン、テトラメトキシシラン、テトラエトキシシラン、t-ブチルメチルビスエチルアミノシラン、ジシクロヘキシルビスエチルアミノシラン、ジシクロペンチルビスエチルアミノシラン、ビスパーヒドロイソキノリノジメトキシシラン、ジエチルアミノトリメトキシシラン、ジエチルアミノトリエトキシシラン、トリメチルシリルトリメトキシシラン、またはトリメチルシリルトリエトキシシランであることを特徴とする請求項5記載のオレフィン類重合用触媒。前記IIIの外部電子供与性化合物が、下記一般式5;R10OCH2CR11R12CH2OR135式中、R11およびR12は水素原子、ハロゲン原子、炭素数1~12のアルキル基、ビニル基、炭素数3~12のアルケニル基、炭素数3~12のシクロアルキル基あるいはシクロアルケニル基、炭素数6~12の芳香族炭化水素基あるいはハロゲン置換芳香族炭化水素基、置換基を有する炭素数7~12の芳香族炭化水素基、炭素数1~12のアルキルアミノ基、または炭素数2~12のジアルキルアミノ基を示し、同一または異なっていてもよく、互いに結合して環を形成してもよい。R10およびR13は炭素数1~12のアルキル基、ビニル基、炭素数3~12のアルケニル基、炭素数3~6のシクロアルキル基、炭素数6~12の芳香族炭化水素基あるいはハロゲン置換芳香族炭化水素基、、または置換基を有する炭素数7~12の芳香族炭化水素基を示し、同一または異なっていてもよい。で表わされるジエーテル化合物であることを特徴とする請求項4記載のオレフィン類重合用触媒。前記ジエーテル化合物が、2-イソプロピル-2-イソブチル-1,3-ジメトキシプロパンまたは9,9-ビスメトキシメチルフルオレンであることを特徴とする請求項7記載のオレフィン類重合用触媒。請求項4~請求項8のいずれか1項に記載のオレフィン重合用触媒の存在下にオレフィン類の重合を行なうことを特徴とするオレフィン類重合体の製造方法。オレフィンの立体規則性重合に供される触媒としては、活性、立体規則性、分子量分布、活性の持続性、MFR制御性水素応答性、嵩密度等様々な重合性能が必要であり、その用途により必要な性能には違いがあるため、特徴の異なる様々な固体触媒成分、ならびに触媒が必要とされている。汎用的に用いられる重合体の分子量分布は、たとえばMw/Mn値で4から7程度の間で制御できることが求められ、その範囲において他の性能が優れていること、すなわちある程度以上の結晶性と、ある程度以上の高い重合活性を示す固体触媒成分であることがもっとも実用性が高いとされている。従って、本発明の課題は、上記のニーズに応えるべく、成形性を損なわない適度なMw/Mn値の分子量分布および高立体規則性のオレフィン類重合体を得ることができ、かつ高い重合活性を有する新規のオレフィン類重合用固体触媒成分、オレフィン類重合用触媒およびこれを用いたオレフィン類重合体の製造方法を提供することにある。かかる実情において、本発明者らは、鋭意検討を行った結果、チタン、マグネシウム、ハロゲンおよび特定の構造を有する化合物を含有するオレフィン重合用触媒が、上記課題を解決し得ることを見出し、本発明を完成するに至った。すなわち、本発明は、チタン、マグネシウム、ハロゲンおよび下記式1;R1nX=CCOOR2COOR31式中、R1は、水素原子、ハロゲン原子、炭素数1~20の直鎖状アルキル基、炭素数3~20の分岐アルキル基、ビニル基、炭素数3~20の直鎖状アルケニル基あるいは分岐アルケニル基、炭素数1~20の直鎖状ハロゲン置換アルキル基、炭素数3~20の分岐ハロゲン置換アルキル基、炭素数2~20の直鎖状ハロゲン置換アルケニル基、炭素数3~20の分岐ハロゲン置換アルケニル基、炭素数3~20のシクロアルキル基、炭素数3~20のシクロアルケニル基、炭素数3~20のハロゲン置換シクロアルキル基、炭素数3~20のハロゲン置換シクロアルケニル基、炭素数6~24の芳香族炭化水素基、炭素数6~24のハロゲン置換芳香族炭化水素基、結合末端が炭素原子である炭素数2~24の窒素原子含有炭化水素基、結合末端が炭素原子である炭素数2~24の酸素原子含有炭化水素基、結合末端が炭素原子である炭素数2~24のリン含有炭化水素基、または炭素数1~24のケイ素含有炭化水素基を示し、複数のR1は同一であっても異なっていてもよく、また、互いに結合して環を形成してもよい。nは1~3の整数であり、XはSi,N,Pのいずれかである。R2およびR3は、炭素数1~20の直鎖状アルキル基、炭素数3~20の分岐アルキル基、ビニル基、炭素数3~20の直鎖状アルケニル基あるいは分岐アルケニル基、炭素数1~20の直鎖状ハロゲン置換アルキル基、炭素数3~20の分岐ハロゲン置換アルキル基、炭素数2~20の直鎖状ハロゲン置換アルケニル基、炭素数3~20の分岐ハロゲン置換アルケニル基、炭素数3~20のシクロアルキル基、炭素数3~20のシクロアルケニル基、炭素数3~20のハロゲン置換シクロアルキル基、炭素数3~20のハロゲン置換シクロアルケニル基、炭素数6~24の芳香族炭化水素基、炭素数6~24のハロゲン置換芳香族炭化水素基、炭素数2~24の窒素原子含有炭化水素基、炭素数2~24の酸素原子含有炭化水素基、炭素数2~24のリン含有炭化水素基、または炭素数1~24のケイ素含有炭化水素基を示し、同一または異なっていてもよい。但し、R1~R3における該炭素数2~24の窒素原子含有炭化水素基は、結合末端がC=N基であるもの、該炭素数2~24の酸素原子含有炭化水素基は、結合末端がカルボニル基であるもの、該炭素数2~24のリン含有炭化水素基は、結合末端がC=P基であるものをそれぞれ除く。で表わされるエステル化合物を含有するオレフィン類重合用固体触媒成分を提供するものである。また、本発明は、I前記固体触媒成分、II下記一般式2;R4pAlQ3-p2式中、R4は炭素数1~6のアルキル基を示し、複数個ある場合は同一でも異なってもよく、Qは水素原子、炭素数1~6のアルコキシ基あるいはハロゲン原子を示し、pは0<p≦3の実数である。で表される有機アルミニウム化合物、およびIII外部電子供与性化合物から形成されることを特徴とするオレフィン類重合用触媒を提供するものである。また、本発明は、前記オレフィン重合用触媒の存在下にオレフィン類の重合を行なうことを特徴とするオレフィン類重合体の製造方法を提供するものである。本発明のオレフィン類重合用固体触媒成分およびオレフィン類重合用触媒を用いれば、高い立体規則性と、広くも狭くもない適度な分子量分布を有したオレフィン類重合体を、高い収率で得ることができる。本発明のオレフィン類重合用固体触媒成分以下、単に成分Iと言うことがあるは、マグネシウム、チタン、ハロゲンおよび、電子供与性化合物として上記一般式1で表される化合物以下、単に成分Aとも言う。を必須成分として含有する。ハロゲンとしては、例えば、フッ素、塩素、臭素またはヨウ素の各原子が挙げられ、中でも好ましくは塩素、臭素またはヨウ素であり、特に好ましくは塩素またはヨウ素である。上記一般式1中のR1において、ハロゲン原子としては、例えば、フッ素、塩素、臭素またはヨウ素の各原子が挙げられ、中でも好ましくは塩素、臭素またはヨウ素であり、特に好ましくは塩素または臭素である。上記一般式1中、R1~R3において、炭素数1~20の直鎖状アルキル基としては、例えばメチル基、エチル基、n-プロピル基、n-ブチル基、n-ペンチル基、n-ヘキシル基、n-ペンチル基、n-オクチル基、n-ノニル基、n-デシル基等が挙げられる。好ましくは、炭素数1~12の直鎖状アルキル基である。また、炭素数3~20の分岐アルキル基としては、例えばイソプロピル基、イソブチル基、t-ブチル基、イソペンチル基、ネオペンチル基などの2級炭素または3級炭素を有するアルキル基が挙げられる。好ましくは、炭素数3~12の分岐アルキル基である。また、炭素数3~20の直鎖状アルケニル基としては、例えばアリル基、3-ブテニル基、4-ヘキセニル基、5-ヘキセニル基、7-オクテニル基、10-ドデセニル等が挙げられる。好ましくは、炭素数3~12の直鎖状アルケニル基である。炭素数3~20の分岐アルケニル基としては、例えばイソプロペニル基、イソブテニル基、t-ブテニル基、イソペンテニル基、ネオペンテニル基、2-エチル-3-ヘキセニル基等が挙げられる。好ましくは、炭素数3~12の分岐アルケニル基である。また、炭素数1~20の直鎖状ハロゲン置換アルキル基としては、例えばハロゲン化メチル基、ハロゲン化エチル基、ハロゲン化n-プロピル基、、ハロゲン化n-ブチル基、ハロゲン化n-ペンチル基、ハロゲン化n-ヘキシル基、ハロゲン化n-ペンチル基、ハロゲン化n-オクチル基、ハロゲン化ノニル基、ハロゲン化デシル基が挙げられる。好ましくは、炭素数1~12の直鎖状ハロゲン置換アルキル基である。また、炭素数3~20の分岐ハロゲン置換アルキル基としては、ハロゲン化イソプロピル基、ハロゲン化イソブチル基、ハロゲン化2-エチルヘキシル基、ハロゲン化ネオペンチル基等が挙げられる。好ましくは、炭素数3~12の分岐ハロゲン置換アルキル基である。また、炭素数2~20の直鎖状ハロゲン置換アルケニル基としては、2-ハロゲン化ビニル基,3-ハロゲン化アリル基、3-ハロゲン化-2-ブテニル基、4-ハロゲン化-3-ブテニル基、パーハロゲン化-2-ブテニル基、6-ハロゲン化-4-ヘキセニル基、3-トリハロゲン化メチル-2-プロペニル基等が挙げられる。好ましくは炭素数2~12のハロゲン置換アルケニル基である。また、炭素数3~20の分岐ハロゲン置換アルケニル基としては、3-トリハロゲン化-2-ブテニル基、2-ペンタハロゲン化エチル-3-ヘキセニル基、6-ハロゲン化-3-エチル-4-ヘキセニル基、3-ハロゲン化イソブテニル基等が挙げられる。好ましくは炭素数3~12の分岐ハロゲン置換アルケニル基である。上記一般式1中のR1~R3において、炭素数3~20のシクロアルキル基としては、シクロプロピル基、シクロブチル基、シクロペンチル基、シクロヘキシル基、シクロヘプチル基、シクロオクチル基、シクロノニル基、シクロデシル基等が挙げられる。好ましくは炭素数1~12のシクロアルキル基である。また、炭素数3~20のシクロアルケニル基としては、シクロプロペニル基、シクロペンテニル基、シクロヘキセニル基、シクロオクテニル基、ノルボルネン基、等が挙げられる。好ましくは炭素数3~12のシクロアルケニル基である。また、炭素数3~20のハロゲン置換シクロアルキル基としては、ハロゲン置換シクロプロピル基、ハロゲン置換シクロブチル基、ハロゲン置換シクロペンチル基、ハロゲン置換トリメチルシクロペンチル基、ハロゲン置換シクロヘキシル基、ハロゲン置換メチルシクロヘキシル基、ハロゲン置換シクロヘプチル基、ハロゲン置換シクロオクチル基、ハロゲン置換シクロノニル基、ハロゲン置換シクロデシル基、ハロゲン置換ブチルシクロペンチル等が挙げられる。好ましくは炭素数1~12のハロゲン置換シクロアルキル基である。また、炭素数3~20のハロゲン置換シクロアルケニル基としては、ハロゲン置換シクロプロペニル基、ハロゲン置換シクロブテニル基、ハロゲン置換シクロペンテニル基、ハロゲン置換トリメチルシクロペンテニル基、ハロゲン置換シクロヘキセニル基、ハロゲン置換メチルシクロヘキセニル基、ハロゲン置換シクロヘプテニル基、ハロゲン置換シクロオクテニル基、ハロゲン置換シクロノネニル基、ハロゲン置換シクロデセニル基、ハロゲン置換ブチルシクロペンテニル等が挙げられる。好ましくは炭素数1~12のハロゲン置換シクロアルケニル基である。上記一般式1中のR1~R3において、炭素数6~24の芳香族炭化水素基としては、フェニル基、メチルフェニル基、ジメチルフェニル基、エチルフェニル基、ベンジル基、1-フェニルエチル基、2-フェニルエチル基、2-フェニルプロピル基、1-フェニルブチル基、4-フェニルブチル基、2-フェニルヘプチル基、トリル基、キシリル基、ナフチル基、1,8-ジメチルナフチル基等が挙げられる。好ましくは炭素数6~12の芳香族炭化水素基である。また、炭素数6~24のハロゲン置換芳香族炭化水素基としては、ハロゲン化フェニル基、ハロゲン化メチルフェニル基、トリハロゲン化メチルフェニル基、パーハロゲン化ベンジル基、パーハロゲン化フェニル基、2-フェニル,2-ハロゲン化エチル基、パーハロゲン化ナフチル基、4-フェニル,2,3-ジハロゲン化ブチル基等が挙げられる。好ましくは6~12のハロゲン含有芳香族炭化水素基である。また、一般式1中のR1~R3において、結合末端がC=N基であるものは除く炭素数2~24の窒素原子含有炭化水素基としては、結合末端が炭素原子である基であり、例えば、メチルアミノメチル基、ジメチルアミノメチル基、エチルアミノメチル基、ジエチルアミノメチル基、プロピルアミノメチル基、ジプロピルアミノメチル基、メチルアミノエチル基、ジメチルアミノエチル基、エチルアミノエチル基、ジエチルアミノエチル基、プロピルアミノエチル基、ジプロピルアミノエチル基、ブチルアミノエチル基、ジブチルアミノエチル基、ペンチルアミノエチル基、ジペンチルアミノエチル基、ヘキシルアミノエチル基、ヘキシルメチルアミノエチル基、ヘプチルメチルアミノエチル基、ジヘプチルアミノメチル基、オクチルメチルアミノメチル基、ジオクチルアミノエチル基、ノニルアミノメチル基、ジノニルアミノメチル基、デシルアミノメチル基、ジデシルアミノ基、シクロヘキシルアミノメチル基、ジシクロヘキシルアミノメチル基などのアルキルアミノアルキル基;フェニルアミノメチル基、ジフェニルアミノメチル基、ジトリルアミノメチル基、ジナフチルアミノメチル基、メチルフェニルアミノエチル基などのアリールアミノアルキル基またはアルキルアリールアミノアルキル基;多環状アミノアルキル基;アニリノ基、ジメチルアミノフェニル基、ビスジメチルアミノフェニル基等のアミノ基含有芳香族炭化水素基;メチルイミノメチル基、エチルイミノエチル基、プロピルイミノメチル基、ブチルイミノエチル基、フェニルイミノメチル基などのイミノアルキル基等が挙げられる。好ましくは炭素数2~12の窒素原子含有炭化水素基である。なお、R1において、結合末端とは、R1が結合するX側の原子又は基であり、R2およびR3において、結合末端とは、R2およびR3が結合する酸素原子側の原子又は基を言う。以下、R1~R3における結合末端は同じ意味である。また、一般式1中のR1~R3において、結合末端がカルボニル基であるものを除く炭素数2~24の酸素原子含有炭化水素基としては、結合末端が炭素原子である基であり、例えばメトキシメチル基、エトキシメチル基、プロポキシメチル基、ブトキシメチル基、イソプロポキシメチル基、イソブトキシメチル基、メトキシエチル基、エトキシエチル基、プロポキシエチル基、ブトキシエチル基、イソプロポキシエチル基、イソブトキシエチル基などのエーテル基含有炭化水素基;フェノキシメチル基、メチルフェノキシメチル基、ジメチルフェノキメチル基、ナフトキシメチル基などのアリーロキシアルキル基;メトキシフェニル基、エトキスフェニル基などのアルコキシアリール基;アセトキシメチル基などが挙げられる。好ましくは炭素数2~12の酸素原子含有炭化水素基である。また、結合末端がC=P基であるものは除く炭素数2~24のリン含有炭化水素基としては、結合末端が炭素原子である基であり、例えばジメチルホスフィンメチル基、ジブチルホスフィノメチル基、ジシクロヘキシルホスフィノメチル基、ジメチルホスフィンエチル基、ジブチルホスフィノエチル基、ジシクロヘキシルホスフィノエチル基などのジアルキルホスフィノアルキル基;ジフェニルホスフィノメチル基、ジトリルホスフィノメチル基などのジアリールホスフィノアルキル基;ジメチルホスフフィノフェニル基、ジエチルホスフフィノフェニル基等のフォスフィノ基置換アリール基などが挙げられる。好ましくは炭素数2~12のリン含有炭化水素基である。また、炭素数1~24のケイ素含有炭化水素基としては、例えば炭化水素置換シリル基、炭化水素置換シロキシ基、シロキシアルキル基、炭化水素置換シリルアルキル基、炭化水素置換シリルアリール基などが挙げられ、具体的には、フェニルシリル、ジフェニルシリル、トリメチルシリル、トリエチルシリル、トリプロピルシリル、トリシクロヘキシルシリル、トリフェニルシリル、メチルジフェニルシリル、トリトリルシリル、トリナフチルシリルなどの炭化水素置換シリル基;トリメチルシリルエーテルなどの炭化水素置換シリルエーテル基;トリメチルシリルメチルなどのケイ素置換アルキル基;トリメチルシリルフェニルなどのケイ素置換アリール基等が挙げられる。なお、上記一般式1中の直鎖状ハロゲン置換アルキル基、分岐ハロゲン置換アルキル基、直鎖状ハロゲン置換アルケニル基、分岐ハロゲン置換アルケニル基、ハロゲン置換シクロアルキル基、ハロゲン置換シクロアルケニル基、ハロゲン置換芳香族炭化水素基のハロゲン種としては、フッ素、塩素、臭素またはヨウ素が挙げられ、好ましくはフッ素、塩素または臭素、特に好ましくはフッ素、塩素である。また、一般式1中、R1が複数ある場合は、互いに結合して環を形成していてもよく、複数のR1が互いに結合することにより形成される環としては、例えば、フォスフォシクロアルキル環、フォスフォシクロアルキレン環、フォスフォフルオレニル環、シラシクロアルキル環、シラシクロアルキレン環、シラフルオラニル環、シラフルオレニル環、シラフェナントレニル環、シラインダニル環などが挙げられる。また、一般式1中、XはN窒素原子、Pりん原子およびSiケイ素原子のいずれかであり、Nの場合はnが1であり、Pの場合はnが1または3であり、Siの場合はnが2である。一般式1中、R2およびR3は、好ましくは、炭素数1~12の直鎖状アルキル基、炭素数3~12の分岐アルキル基、ビニル基、炭素数3~12の直鎖状アルケニル基あるいは分岐アルケニル基、炭素数2~12の直鎖状ハロゲン置換アルキル基、炭素数3~12の分岐ハロゲン置換アルキル基、炭素数3~12のシクロアルキル基、炭素数3~12のシクロアルケニル基、炭素数3~12のハロゲン置換シクロアルキル基、炭素数3~12のハロゲン置換シクロアルケニル基、および炭素数6~12の芳香族炭化水素基の中から選ばれるいずれかの基である。一般式1で表される成分Aのうち、XがNである場合の具体例としては、N-メチルイミノ-1,3-ジプロパン酸ジメチル、N-メチルイミノ-1,3-ジプロパン酸ジエチル、N-メチルイミノ-1,3-ジプロパン酸ジプロピル、N-メチルイミノ-1,3-ジプロパン酸ジ-n-ブチル、N-メチルイミノ-1,3-ジプロパン酸ジイソブチル、N-メチルイミノ-1,3-ジプロパン酸ジ-n-へキシル、N-メチルイミノ-1,3-ジプロパン酸ジ-2-エチルヘキシル、N-メチルイミノ-1,3-ジプロパン酸ジオクチル、N-メチルイミノ-1,3-ジプロパン酸ジ-2-エトキシエチル、N-メチルイミノ-1,3-ジプロパン酸ジ-2-エトキシプロピル,N-メチルイミノ-1,3-ジプロパン酸ジフェニル,N-メチルイミノ-1,3-ジプロパン酸ジトルイル,N-メチルイミノ-1,3-ジプロパン酸ジ-p-エチルフェニル,N-メチルイミノ-1,3-ジプロパン酸ジ-p-フルオロフェニル,N-メチルイミノ-1,3-ジプロパン酸ジ-p-クロロフェニル、N-メチルイミノ-1,3-ジプロパン酸ジ-p-トリメチルシリルフェニル、N-メチルイミノ-1,3-ジプロパン酸ジナフチル、N-メチルイミノ-1,3-ジプロパン酸ジベンジル、N-エチルイミノ-1,3-ジプロパン酸ジメチル、N-エチルイミノ-1,3-ジプロパン酸ジエチル、N-エチルイミノ-1,3-ジプロパン酸ジプロピル、N-エチルイミノ-1,3-ジプロパン酸ジ-n-ブチル、N-エチルイミノ-1,3-ジプロパン酸ジイソブチル、N-エチルイミノ-1,3-ジプロパン酸ジ-n-へキシル、N-メチルイミノ-1,3-ジプロパン酸ジ-2-エチルヘキシル、N-エチルイミノ-1,3-ジプロパン酸ジオクチル、N-エチルイミノ-1,3-ジプロパン酸ジ-2-エトキシエチル、N-エチルイミノ-1,3-ジプロパン酸ジ-2-エトキシプロピル、N-エチルイミノ-1,3-ジプロパン酸ジフェニル、N-エチルイミノ-1,3-ジプロパン酸ジトルイル、N-エチルイミノ-1,3-ジプロパン酸ジ-p-エチルフェニル、N-エチルイミノ-1,3-ジプロパン酸ジ-p-フルオロフェニル、N-エチルイミノ-1,3-ジプロパン酸ジ-p-クロロフェニル、N-エチルイミノ-1,3-ジプロパン酸ジ-p-トリメチルシリルフェニル、N-エチルイミノ-1,3-ジプロパン酸ジナフチル、N-エチルイミノ-1,3-ジプロパン酸ジベンジル、N-プロピルイミノ-1,3-ジプロパン酸ジメチル、N-プロピルイミノ-1,3-ジプロパン酸ジエチル、N-プロピルイミノ-1,3-ジプロパン酸ジプロピル、N-プロピルイミノ-1,3-ジプロパン酸ジ-n-ブチル、N-プロピルイミノ-1,3-ジプロパン酸ジイソブチル、N-プロピルイミノ-1,3-ジプロパン酸ジ-n-へキシル、N-プロピルイミノ-1,3-ジプロパン酸ジ-2-エチルヘキシル、N-プロピルイミノ-1,3-ジプロパン酸ジオクチル、N-プロピルイミノ-1,3-ジプロパン酸ジ-2-エトキシエチル、N-プロピルイミノ-1,3-ジプロパン酸ジ-2-エトキシプロピル、N-プロピルイミノ-1,3-ジプロパン酸ジフェニル、N-プロピルイミノ-1,3-ジプロパン酸ジトルイル、N-プロピルイミノ-1,3-ジプロパン酸ジ-p-エチルフェニル、N-プロピルイミノ-1,3-ジプロパン酸ジ-p-フルオロフェニル、N-プロピルイミノ-1,3-ジプロパン酸ジ-p-クロロフェニル、N-プロピルイミノ-1,3-ジプロパン酸ジ-p-トリメチルシリルフェニル、N-プロピルイミノ-1,3-ジプロパン酸ジナフチル、N-プロピルイミノ-1,3-ジプロパン酸ジベンジル、N-イソプロピルイミノ-1,3-ジプロパン酸ジメチル、N-イソプロピルイミノ-1,3-ジプロパン酸ジエチル、N-イソプロピルイミノ-1,3-ジプロパン酸ジプロピル、N-イソプロピルイミノ-1,3-ジプロパン酸ジ-n-ブチル、N-イソプロピルイミノ-1,3-ジプロパン酸ジイソブチル、N-イソプロピルイミノ-1,3-ジプロパン酸ジ-n-へキシル、N-イソプロピルイミノ-1,3-ジプロパン酸ジ-2-エチルヘキシル、N-イソプロピルイミノ-1,3-ジプロパン酸ジオクチル、N-イソプロピルイミノ-1,3-ジプロパン酸ジ-2-エトキシエチル、N-イソプロピルイミノ-1,3-ジプロパン酸ジ-2-エトキシプロピル、N-イソプロピルイミノ-1,3-ジプロパン酸ジフェニル、N-イソプロピルイミノ-1,3-ジプロパン酸ジトルイル、N-イソプロピルイミノ-1,3-ジプロパン酸ジ-p-エチルフェニル、N-イソプロピルイミノ-1,3-ジプロパン酸ジ-p-フルオロフェニル、N-イソプロピルイミノ-1,3-ジプロパン酸ジ-p-クロロフェニル、N-イソプロピルイミノ-1,3-ジプロパン酸ジ-p-トリメチルシリルフェニル、N-イソプロピルイミノ-1,3-ジプロパン酸ジナフチル、N-イソプロピルイミノ-1,3-ジプロパン酸ジベンジル、N-ブチルイミノ-1,3-ジプロパン酸ジメチル、N-ブチルイミノ-1,3-ジプロパン酸ジエチル、N-ブチルイミノ-1,3-ジプロパン酸ジプロピル、N-ブチルイミノ-1,3-ジプロパン酸ジ-n-ブチル、N-ブチルイミノ-1,3-ジプロパン酸ジイソブチル、N-ブチルイミノ-1,3-ジプロパン酸ジ-n-へキシル、N-ブチルイミノ-1,3-ジプロパン酸ジ-2-エチルヘキシル、N-ブチルイミノ-1,3-ジプロパン酸ジオクチル、N-ブチルイミノ-1,3-ジプロパン酸ジ-2-エトキシエチル、N-ブチルイミノ-1,3-ジプロパン酸ジ-2-エトキシプロピル、N-ブチルイミノ-1,3-ジプロパン酸ジフェニル、N-ブチルイミノ-1,3-ジプロパン酸ジトルイル、N-ブチルイミノ-1,3-ジプロパン酸ジ-p-エチルフェニル、N-ブチルイミノ-1,3-ジプロパン酸ジ-p-フルオロフェニル、N-ブチルイミノ-1,3-ジプロパン酸ジ-p-クロロフェニル、N-ブチルイミノ-1,3-ジプロパン酸ジ-p-トリメチルシリルフェニル、N-ブチルイミノ-1,3-ジプロパン酸ジナフチル、N-ブチルイミノ-1,3-ジプロパン酸ジベンジル、N-フェニルイミノ-1,3-ジプロパン酸ジメチル、N-フェニルイミノ-1,3-ジプロパン酸ジエチル、N-フェニルイミノ-1,3-ジプロパン酸ジプロピル、N-フェニルイミノ-1,3-ジプロパン酸ジ-n-フェニル、N-フェニルイミノ-1,3-ジプロパン酸ジイソブチル、N-フェニルイミノ-1,3-ジプロパン酸ジ-n-へキシル、N-フェニルイミノ-1,3-ジプロパン酸ジ-2-エチルヘキシル、N-フェニルイミノ-1,3-ジプロパン酸ジオクチル、N-フェニルイミノ-1,3-ジプロパン酸ジ-2-エトキシエチル、N-フェニルイミノ-1,3-ジプロパン酸ジ-2-エトキシプロピル、N-フェニルイミノ-1,3-ジプロパン酸ジフェニル、N-フェニルイミノ-1,3-ジプロパン酸ジトルイル、N-フェニルイミノ-1,3-ジプロパン酸ジ-p-エチルフェニル、N-フェニルイミノ-1,3-ジプロパン酸ジ-p-フルオロフェニル、N-フェニルイミノ-1,3-ジプロパン酸ジ-p-クロロフェニル、N-フェニルイミノ-1,3-ジプロパン酸ジ-p-トリメチルシリルフェニル、N-フェニルイミノ-1,3-ジプロパン酸ジナフチル、N-フェニルイミノ-1,3-ジプロパン酸ジベンジル、N-トルイルイミノ-1,3-ジプロパン酸ジメチル、N-トルイルイミノ-1,3-ジプロパン酸ジエチル、N-トルイルイミノ-1,3-ジプロパン酸ジプロピル、N-トルイルイミノ-1,3-ジプロパン酸ジ-n-トルイル、N-トルイルイミノ-1,3-ジプロパン酸ジイソブチル、N-トルイルイミノ-1,3-ジプロパン酸ジ-n-へキシル、N-トルイルイミノ-1,3-ジプロパン酸ジ-2-エチルヘキシル、N-トルイルイミノ-1,3-ジプロパン酸ジオクチル、N-トルイルイミノ-1,3-ジプロパン酸ジ-2-エトキシエチル、N-トルイルイミノ-1,3-ジプロパン酸ジ-2-エトキシプロピル、N-トルイルイミノ-1,3-ジプロパン酸ジフェニル,N-トルイルイミノ-1,3-ジプロパン酸ジトルイル,N-トルイルイミノ-1,3-ジプロパン酸ジ-p-エチルフェニル,N-トルイルイミノ-1,3-ジプロパン酸ジ-p-フルオロフェニル、N-トルイルイミノ-1,3-ジプロパン酸ジ-p-クロロフェニル、N-トルイルイミノ-1,3-ジプロパン酸ジ-p-トリメチルシリルフェニル、N-トルイルイミノ-1,3-ジプロパン酸ジナフチル、N-トルイルイミノ-1,3-ジプロパン酸ジベンジル、N-イミノ-1,3-ジプロパン酸ジメチル、N-イミノ-1,3-ジプロパン酸ジエチル、N-イミノ-1,3-ジプロパン酸ジプロピル、N-イミノ-1,3-ジプロパン酸ジ-n--n-イミノ-1,3-ジプロパン酸ジイソブチル、N-イミノ-1,3-ジプロパン酸ジ-n-へキシル、N-イミノ-1,3-ジプロパン酸ジ-2-エチルヘキシル、N-イミノ-1,3-ジプロパン酸ジオクチル、N-イミノ-1,3-ジプロパン酸ジ-2-エトキシエチル、N-イミノ-1,3-ジプロパン酸ジ-2-エトキシプロピル、N-イミノ-1,3-ジプロパン酸ジフェニル、N-イミノ-1,3-ジプロパン酸ジトルイル、N-イミノ-1,3-ジプロパン酸ジ-p-エチルフェニル、N-イミノ-1,3-ジプロパン酸ジ-p-フルオロフェニル、N-イミノ-1,3-ジプロパン酸ジ-p-クロロフェニル、N-イミノ-1,3-ジプロパン酸ジ-p-トリメチルシリルフェニル、N-イミノ-1,3-ジプロパン酸ジナフチル、N-イミノ-1,3-ジプロパン酸ジベンジル、N-イミノ-1,3-ジプロパン酸ジメチル、N-イミノ-1,3-ジプロパン酸ジエチル、N-イミノ-1,3-ジプロパン酸ジプロピル、N-イミノ-1,3-ジプロパン酸ジ-n--n-イミノ-1,3-ジプロパン酸ジイソブチル、N-イミノ-1,3-ジプロパン酸ジ-n-へキシル、N-イミノ-1,3-ジプロパン酸ジ-2-エチルヘキシル、N-イミノ-1,3-ジプロパン酸ジオクチル、N-イミノ-1,3-ジプロパン酸ジ-2-エトキシエチル、N-イミノ-1,3-ジプロパン酸ジ-2-エトキシプロピル、N-イミノ-1,3-ジプロパン酸ジフェニル、N-イミノ-1,3-ジプロパン酸ジトルイル、N-イミノ-1,3-ジプロパン酸ジ-p-エチルフェニル、N-イミノ-1,3-ジプロパン酸ジ-p-フルオロフェニル、N-イミノ-1,3-ジプロパン酸ジ-p-クロロフェニル、N-イミノ-1,3-ジプロパン酸ジ-p-トリメチルシリルフェニル、N-イミノ-1,3-ジプロパン酸ジナフチル、N-イミノ-1,3-ジプロパン酸ジベンジル、N-イミノ-1,3-ジプロパン酸ジメチル、N-イミノ-1,3-ジプロパン酸ジエチル、N-イミノ-1,3-ジプロパン酸ジプロピル、N-イミノ-1,3-ジプロパン酸ジ-n-ブチル、N-イミノ-1,3-ジプロパン酸ジイソブチル、N-イミノ-1,3-ジプロパン酸ジ-n-へキシル、N-イミノ-1,3-ジプロパン酸ジ-2-エチルヘキシル、N-イミノ-1,3-ジプロパン酸ジオクチル、N-イミノ-1,3-ジプロパン酸ジ-2-エトキシエチル、N-イミノ-1,3-ジプロパン酸ジ-2-エトキシプロピル、N-イミノ-1,3-ジプロパン酸ジフェニル、N-イミノ-1,3-ジプロパン酸ジトルイル、N-イミノ-1,3-ジプロパン酸ジ-p-エチルフェニル、N-イミノ-1,3-ジプロパン酸ジ-p-フルオロフェニル、N-イミノ-1,3-ジプロパン酸ジ-p-クロロフェニル、N-イミノ-1,3-ジプロパン酸ジ-p-ジエチルアミノフェニル、N-イミノ-1,3-ジプロパン酸ジナフチル、N-イミノ-1,3-ジプロパン酸ジベンジル、N-イミノ-1,3-ジプロパン酸ジメチル、N-イミノ-1,3-ジプロパン酸ジエチル、N-イミノ-1,3-ジプロパン酸ジプロピル、N-イミノ-1,3-ジプロパン酸ジ-n--n-イミノ-1,3-ジプロパン酸ジイソブチル、N-イミノ-1,3-ジプロパン酸ジ-n-へキシル、N-イミノ-1,3-ジプロパン酸ジ-2-エチルヘキシル、N-イミノ-1,3-ジプロパン酸ジオクチル、N-イミノ-1,3-ジプロパン酸ジ-2-エトキシエチル、N-イミノ-1,3-ジプロパン酸ジ-2-エトキシプロピル、N-イミノ-1,3-ジプロパン酸ジフェニル、N-イミノ-1,3-ジプロパン酸ジトルイル、N-イミノ-1,3-ジプロパン酸ジ-p-エチルフェニル、N-イミノ-1,3-ジプロパン酸ジ-p-フルオロフェニル、N-イミノ-1,3-ジプロパン酸ジ-p-クロロフェニル、N-イミノ-1,3-ジプロパン酸ジ-p-トリメチルシリルフェニル、N-イミノ-1,3-ジプロパン酸ジナフチル、N-イミノ-1,3-ジプロパン酸ジベンジル、N-イミノ-1,3-ジプロパン酸ジメチル、N-イミノ-1,3-ジプロパン酸ジエチル、N-イミノ-1,3-ジプロパン酸ジプロピル、N-イミノ-1,3-ジプロパン酸ジ-n--n-イミノ-1,3-ジプロパン酸ジイソブチル、N-イミノ-1,3-ジプロパン酸ジ-n-へキシル、N-イミノ-1,3-ジプロパン酸ジ-2-エチルヘキシル、N-イミノ-1,3-ジプロパン酸ジオクチル、N-イミノ-1,3-ジプロパン酸ジ-2-エトキシエチル、N-イミノ-1,3-ジプロパン酸ジ-2-エトキシプロピル、N-イミノ-1,3-ジプロパン酸ジフェニル、N-イミノ-1,3-ジプロパン酸ジトルイル、N-イミノ-1,3-ジプロパン酸ジ-p-エチルフェニル、N-イミノ-1,3-ジプロパン酸ジ-p-フルオロフェニル、N-イミノ-1,3-ジプロパン酸ジ-p-クロロフェニル、N-イミノ-1,3-ジプロパン酸ジビスジメチルフォスフィノエチル、N-イミノ-1,3-ジプロパン酸ジナフチル、N-イミノ-1,3-ジプロパン酸ジベンジル、等が挙げられる。XがPの場合は、nは1ないし3をとることができる。n=1の場合の具体例は-2-1,3-ジプロパン酸ジメチル、2-1,3-ジプロパン酸ジエチル、2-1,3-ジプロパン酸ジプロピル、2-1,3-ジプロパン酸ジnブチル、2-1,3-ジプロパン酸ジイソブチル、2-1,3-ジプロパン酸ジヘキシル、2-1,3-ジプロパン酸ジ-2-エチルヘキシル、2-1,3-ジプロパン酸ジフェニル、2-1,3-ジプロパン酸ジトルイル、2-1,3-ジプロパン酸ジベンジル、2-1,3-ジプロパン酸ジメチル、2-1,3-ジプロパン酸ジエチル、2-1,3-ジプロパン酸ジプロピル、2-1,3-ジプロパン酸ジnブチル、2-1,3-ジプロパン酸ジイソブチル、2-1,3-ジプロパン酸ジヘキシル、2-1,3-ジプロパン酸ジ-2-エチルヘキシル、2-1,3-ジプロパン酸ジフェニル、2-1,3-ジプロパン酸ジトルイル、2-1,3-ジプロパン酸ジベンジル、2-1,3-ジプロパン酸ジメチル、2-1,3-ジプロパン酸ジエチル、2-1,3-ジプロパン酸ジプロピル、2-1,3-ジプロパン酸ジnブチル、2-1,3-ジプロパン酸ジイソブチル、2-1,3-ジプロパン酸ジヘキシル、2-1,3-ジプロパン酸ジ-2-エチルヘキシル、2-1,3-ジプロパン酸ジフェニル、2-1,3-ジプロパン酸ジトルイル、2-1,3-ジプロパン酸ジベンジル、2-1,3-ジプロパン酸ジメチル、2-1,3-ジプロパン酸ジエチル、2-1,3-ジプロパン酸ジプロピル、2-1,3-ジプロパン酸ジnブチル、2-1,3-ジプロパン酸ジイソブチル、2-1,3-ジプロパン酸ジヘキシル、2-1,3-ジプロパン酸ジ-2-エチルヘキシル、2-1,3-ジプロパン酸ジフェニル、2-1,3-ジプロパン酸ジトルイル、2-1,3-ジプロパン酸ジベンジル、2-1,3-ジプロパン酸ジメチル、2-1,3-ジプロパン酸ジエチル、2-1,3-ジプロパン酸ジプロピル、2-フォスフォラニリデン-1,3-ジプロパン酸ジメチル、2-フォスフォラニリデン-1,3-ジプロパン酸ジエチル、2-フォスフォラニリデン-1,3-ジプロパン酸ジプロピル、2-フォスフォラニリデン-1,3-ジプロパン酸ジnブチル、2-フォスフォラニリデン-1,3-ジプロパン酸ジイソブチル、2-フォスフォラニリデン-1,3-ジプロパン酸ジヘキシル、2-フォスフォラニリデン-1,3-ジプロパン酸ジ-2-エチルヘキシル、2-フォスフォラニリデン-1,3-ジプロパン酸ジフェニル、2-フォスフォラニリデン-1,3-ジプロパン酸ジトルイル、2-フォスフォラニリデン-1,3-ジプロパン酸ジベンジル、2--1,3-ジプロパン酸ジメチル、2-、生成重合体中のメルトフローレイトの値および、生成重合体の分子量分布を表1に示した。固体触媒成分1g当たりの重合活性固体触媒成分1g当たりの重合活性については、下記式により求めた。重合活性g-pp/g-触媒=重合体の質量g/固体触媒成分の質量g重合体のキシレン可溶分XSの測定攪拌装置を具備したフラスコ内に、4.0gの重合体ポリプロピレンと、200mlのp-キシレンを装入し、外部温度をキシレンの沸点以上とすることにより、フラスコ内部のpキシレンの温度を沸点下137~138°Cに維持しつつ、2時間かけて重合体を溶解した。その後1時間かけて液温を23°Cまで冷却し、不溶解成分と溶解成分とを濾過分別した。上記溶解成分の溶液を採取し、加熱減圧乾燥によりp-キシレンを留去し、得られた残留物をキシレン可溶分XSとし、その重量を重合体ポリプロピレンに対する相対値重量で求めた。重合体の溶融流れ性MFR重合体の溶融流れ性を示すメルトフローレートMFRは、ASTMD1238、JISK7210に準じて測定した。重合体の分子量分布重合体の分子量分布は、ゲルパーミエションクロマトグラフィGPCWaters社製AllianceGPC/V2000にて以下の条件で測定して求めた重量平均分子量Mw及び数平均分子量Mnの比Mw/Mnによって評価した。溶媒:o-ジクロロベンゼン測定温度:140°Cカラム:昭和電工社製UT-806×3本、HT-803×1本サンプル濃度:1mg/mL-ODCB注入量:0.5ml流量:1.0ml/minシクロヘキシルメチルジメトキシシランCMDMS0.13ミリモルに代えて、ジシクロペンチルジメトキシシランDCPDMS0.13ミリモルを用いた以外は、実施例1と同様に重合触媒を形成し、重合を行なった。結果を表1に示した。N-フェニルイミノ-1,3-ジプロパン酸ジエチルA-115.3ミリモルに代えて、製造例2で得た2-トリブチルフォスフォラニリデン-1,3-ジプロパン酸ジメチルA-215.3ミリモルを用いた以外は、実施例1と同様にして、固体触媒成分の調製、重合触媒の形成および重合評価を行なった。なお、得られた固体触媒成分中のチタン含有量は3.9重量であった。結果を表1に示した。シクロヘキシルメチルジメトキシシランCMDMS0.13ミリモルに代えて、ジシクロペンチルジメトキシシランDCPDMS0.13ミリモルを用いた以外は、実施例3と同様に重合触媒を形成し、重合を行なった。結果を表1に示した。比較例1N-フェニルイミノ-1,3-ジプロパン酸ジエチルA-115.3ミリモルに代えて、ジイソブチルマロン酸ジエチル15.3ミリモルを用いた以外は、実施例1と同様にして、固体触媒成分の調製、重合触媒の形成および重合評価を行なった。なお、得られた固体触媒成分中のチタン含有量は3.9重量であった。結果を表1に示した。比較例2シクロヘキシルメチルジメトキシシランCMDMS0.13ミリモルに代えて、ジシクロペンチルジメトキシシランDCPDMS0.13ミリモルを用いた以外は、比較例1と同様に重合触媒を形成し、重合を行なった。結果を表1に示した。比較例3N-フェニルイミノ-1,3-ジプロパン酸ジエチルA-115.3ミリモルに代えて、ジイソプロピルコハク酸ジエチル15.3ミリモルを用いた以外は、実施例1と同様に固体触媒成分の調製、重合触媒の形成および重合評価を行なった。その結果、得られた固体触媒成分中のチタン含有量は2.1重量であった。結果を表1に示した。固体触媒成分の合成窒素で充分に置換した500ml丸底フラスコに、精製したn-ヘプタン120mlを導入した。更に、無水塩化マグネシウム15g、テトラブトキシチタンを106ml添加して、90°Cで1.5時間反応させ均一な溶解液とした。次いで均一な溶解液を40°Cに冷却した。40°Cに保持したままメチルハイドロジェンポリシロキサン20センチストークスのものを24ml添加し、5時間析出反応を行った。析出した固体生成物を精製したn-ヘプタンで充分に洗浄した。次いで、窒素で充分に置換した攪拌装置を備えた容量500ml丸底フラスコに、析出した固体生成物を40g導入し、更に精製したn-ヘプタンを導入して、固体生成物の濃度が200mg/mlとなる様にした。ここに、SiCl4を12ml添加して、90°Cで3時間反応を行った。反応生成物を精製したn-ヘプタンで充分に洗浄し、反応生成物の濃度が100mg/mlとなる様に精製したn-ヘプタンを導入した。次いで、N-フェニルイミノ-1,3-ジプロパン酸ジエチルA-110ミリモルを添加し、70°Cで1時間反応を行った。反応生成物を精製したn-ヘプタンで充分に洗浄し、精製したn-ヘプタンを100ml導入した。ついで、TiCl4を20ml加えた後、95°Cで3時間反応した。反応終了後、上澄みを抜き出し、さらにTiCl4を20ml追加し、100°Cで2時間反応した。反応生成物を精製したn-ヘプタンで充分に洗浄した。得られた固体生成物を減圧乾燥して、固体触媒成分を得た。なお、得られた固体触媒成分のチタン含有率は3.8重量であった。重合触媒の形成および重合上記で得られた固体触媒成分を用いた以外は実施例1と同様にして、重合触媒の形成および重合評価を行なった。結果を表1に示した。比較例4N-フェニルイミノ-1,3-ジプロパン酸ジエチルA-115.3ミリモルに代えて、ジイソブチルマロン酸ジエチル15.3ミリモルを用いた以外は、実施例5と同様にして固体触媒成分の調製、重合触媒の形成および重合評価を行なった。なお、得られた固体触媒成分のチタン含有率は3.4重量であった。結果を表1に示した。"